ОБЛЕГЧЕННАЯ ЦЕМЕНТИРУЩАЯ КОМПОЗИЦИЯ НА ОСНОВЕ ЗОЛЬНОЙ ПЫЛИ С ВЫСОКОЙ ПРОЧНОСТЬЮ НА СЖАТИЕ И БЫСТРЫМ СХВАТЫВАНИЕМ

1. Способ обеспечения облегченной цементирующей смеси, имеющей улучшенную прочность на сжатие и устойчивость к воде, включающий:
смешивание воды,
реагирующего порошка,
соли щелочного металла лимонной кислоты и
облегченного наполнителя,
где весовое соотношение воды к реагирующему порошку составляет приблизительно 0,17-0,35:1,0, реагирующий порошок включает 75-100 вес.% зольной пыли и 0-25 вес.% гидравлического цемента и гипса.
2. Способ по п.1, где реагирующий порошок включает 88,5-100% зольной пыли от веса реагирующего порошка, не включает гидравлический цемент и не включает гипс.
3. Способ по п.1, где начальная температура смеси составляет приблизительно 24-41°С.
4. Способ по п.1, где реагирующий порошок включает 10-40 вес.% извести.
5. Способ по п.1, где соль щелочного металла лимонной кислоты находится в количестве приблизительно 1,5-6 вес.% на основе веса цементирующего реагирующего порошка.
6. Способ по п.1, где цементирующий реагирующий порошок дополнительно включает тонкую кремнеземную пыль.
7. Способ по п.1, где цементирующий реагирующий порошок и вода присутствуют в весовом соотношении приблизительно 0,20-0,23:1 части по весу воды к реагирующему порошку.
8. Композиция для получения облегченной цементной панели, включающая смесь:
цементирующего реагирующего порошка;
соли щелочного металла лимонной кислоты в качестве ускорителя для реагирующего порошка;
облегченного наполнителя и
воды,
где соотношение воды к твердым веществам цементирующего реагирующего порошка в смеси составляет приблизительно 0,17-0,35:1,
реагирующий порошок включает 75-100 вес.% зольной пыли и 0-25 вес.% гидравлического цемента и гипса.
9. Композиция по п.8, где смесь включает приблизительно 1,5-6,0 вес.% на основе веса цементирующего порошка по меньшей мере одной соли щелочного металла лимонной кислоты, выбранной из группы, включающей натрия цитраты, калия цитраты и их смеси.
10. Композиция по п.8, где смесь включает приблизительно 1,5-4,0 вес.% на основе веса цементирующего порошка по меньшей мере одной соли щелочного металла лимонной кислоты, выбранной из группы, включающей натрия цитраты, калия цитраты и их смеси.